(57)【要約】  本発明は、環境に配慮した製造工程で、従来水への溶解性が高かった低重合度、低粘度のポリビニルアルコール水溶液を用いた場合であっても、優美な外観と柔軟な風合いを達成し、かつ良好な耐摩耗性を有するシート状物の製造方法を提供する。本発明のシート状物の製造方法は、次の１〜４の工程を順に行うものである。１．極細繊維発現型繊維を主構成成分とする繊維質基材に、以下の特徴を有するポリビニルアルコールの水溶液であるポリビニルアルコール水溶液を付与することにより、繊維質基材に含まれる繊維質量に対して前記ポリビニルアルコールを０．１〜５０質量％付与させる、ポリビニルアルコール付与工程、（ポリビニルアルコール：けん化度が９０％以上で、重水溶媒中、１３Ｃ−ＮＭＲで測定される立体規則性評価において、ｒｒｒ組成存在比率が１４．５％以上）２．極細繊維発現工程、３．ポリウレタン付与工程、４．ポリビニルアルコール除去工程。【特許請求の範囲】
【請求項１】
極細繊維を含む繊維質基材とポリウレタンとを含むシート状物の製造方法であって、次の（１）〜（４）の工程を含む、シート状物の製造方法。
（１）極細繊維発現型繊維を主構成成分とする繊維質基材に、以下の特徴を有するポリビニルアルコールの水溶液であるポリビニルアルコール水溶液を付与することにより、繊維質基材に含まれる繊維質量に対して前記ポリビニルアルコールを０．１〜５０質量％付与させる、ポリビニルアルコール付与工程、
（ポリビニルアルコール：けん化度が９０％以上で、重水溶媒中、１３Ｃ−ＮＭＲで測定される立体規則性評価において、ｒｒｒ組成存在比率が１４．５％以上である。）
（２）前記工程の後に、前記繊維質基材の極細繊維発現型繊維を平均単繊維直径が０．１μｍ〜１０μｍの極細繊維にする、極細繊維発現工程、
（３）前記工程の後に、前記ポリビニルアルコールが付与された前記繊維質基材に、水分散型ポリウレタンを付与する、ポリウレタン付与工程、
（４）前記工程の後に、前記水分散型ポリウレタンが付与された繊維質基材から、前記ポリビニルアルコールを除去する、ポリビニルアルコール除去工程。
【請求項２】
前記ポリビニルアルコールの重合度が２００〜３５００である、請求項１に記載のシート状物の製造方法。
【請求項３】
前記極細繊維発現工程において、前記極細繊維発現型繊維を主構成成分とする繊維質基材をアルカリ水溶液で処理する、請求項１または２に記載のシート状物の製造方法。
【請求項４】
前記ポリビニルアルコール付与工程において、前記ポリビニルアルコール水溶液を付与した後、８０〜１９０℃で加熱する、請求項１〜３のいずれかに記載のシート状物の製造方法。
【請求項５】
前記ポリビニルアルコール付与工程において、繊維質基材が繊維と織物および／または編物とが絡合一体化されたものである、請求項１〜４のいずれかに記載のシート状物の製造方法。
【発明の詳細な説明】
【技術分野】
【０００１】
本発明は、バインダー樹脂に水分散型ポリウレタンを用いることで、製造工程における有機溶剤の使用量を少なくし、環境に配慮したシート状物において、良好な柔軟性と高級な外観品位を両立し、かつ良好な耐摩耗性を有するシート状物の製造方法に関するものである。
【背景技術】
【０００２】
主として繊維質基材とポリウレタンからなるシート状物は、天然皮革にない優れた特徴を有しており、種々の用途に広く利用されている。とりわけ、ポリエステル系繊維質基材を用いた皮革様シート状物は、耐光性に優れているため、衣料や椅子張りおよび自動車内装材用途等にその使用が年々広がってきた。【０００３】
かかるシート状物を製造するにあたっては、繊維質基材にポリウレタンの有機溶剤溶液を含浸せしめた後、得られた繊維質基材を、ポリウレタンの非溶媒である水または有機溶剤／水の混合溶液中に浸漬してポリウレタンを湿式凝固せしめる工程が、一般的に採用されている。かかるポリウレタンの溶媒である有機溶剤としては、Ｎ，Ｎ−ジメチルホルムアミド（以下、「ＤＭＦ」と言う。）等の水混和性有機溶剤が用いられており、例えば、不織布にポリビニルアルコール水溶液を含浸して繊維シート状物を得て、この繊維シート状物をポリウレタン含浸液に浸漬し、さらに、２０℃の４５％ＤＭＦ水溶液中でポリウレタンを湿式凝固させた後、８５℃の熱水でＤＭＦとポリビニルアルコールを除去してシート状物を製造する方法が提案されている（特許文献１参照）。【０００４】
さらに近年、シート状物の製造に際し、作業者の健康状態、安全性や周辺環境への配慮から有機溶剤の使用を低減させる技術が非常に注目されている。【０００５】
その具体的な解決手段として、例えば、従来の有機溶剤に溶解するポリウレタンに代えて、水中にポリウレタンを分散させた水分散型ポリウレタンを用いる方法が検討されている。また、従来の有機溶剤に溶解するポリウレタンを適用した製造工程と同様の、繊維とポリウレタンとの間の空隙を形成するため、繊維質基材に予めポリビニルアルコールを付与し、その後ポリウレタンを付与し、次いでポリビニルアルコールを除去する方法が提案されている（特許文献２参照）。
【先行技術文献】
【特許文献】
【０００６】
【特許文献１】特開２００２−３０５７９号公報
【特許文献２】国際公開第２０１４／０８４２５３号
【発明の概要】
【発明が解決しようとする課題】
【０００７】
従来の繊維質基材に水分散型ポリウレタンを含浸し、ポリウレタンを付与したシート状物は、ポリウレタンが繊維質基材の繊維と強く接着等してしまうため、風合いが硬くなるという課題がある。【０００８】
特許文献２に開示された技術のように、繊維質基材に予めポリビニルアルコールを付与し、その後ポリウレタンを付与し、次いでポリビニルアルコールを除去する方法においては、ポリビニルアルコールが水溶性であるため、繊維質基材にポリビニルアルコールを付与した後に水に濡らした場合、ポリビニルアルコールは溶解・脱落することがある。このため、例えば特許文献２では、けん化度９８％以上かつ重合度８００〜３５００で、不純物の少ないポリビニルアルコール水溶液を用いることにより、水へのポリビニルアルコール脱落を抑制することが試みられている。【０００９】
しかしながら、重合度の高いポリビニルアルコールを用いていることで、ポリビニルアルコール水溶液の粘度が高くなり、繊維質基材への含浸性や、ポリビニルアルコール水溶液の取り扱い性が低下するという課題がある。【００１０】
そこで本発明は、製造工程における有機溶剤の使用を少なくして環境に配慮し、低重合度、低粘度のポリビニルアルコール水溶液を用いた場合でも、立毛を有する優美な外観と柔軟な風合いを両立し、かつ良好な耐摩耗性を有するシート状物を提供することを目的とする。
【課題を解決するための手段】
【００１１】
上記の目的を達成すべく本発明者らが検討を重ねた結果、高いけん化度のポリビニルアルコールを適用し、ポリビニルアルコールを付与した後にポリウレタンを付与することで、優れた柔軟性を有するシート状物が得られ、かつ、ポリビニルアルコールの立体規則性をよりシンジオタクチック性の高い構造とすることで、ポリビニルアルコールの水への溶解性を効果的に下げることが可能であることを見出した。【００１２】
すなわち、本発明は、上記の課題を解決せんとするものであって、本発明は極細繊維を含む繊維質基材とポリウレタンとを含むシート状物の製造方法であって、次の（１）〜（４）の工程を含むシート状物の製造方法である。
（１）極細繊維発現型繊維を主構成成分とする繊維質基材に、以下の特徴を有するポリビニルアルコールの水溶液であるポリビニルアルコール水溶液を付与することにより、繊維質基材に含まれる繊維質量に対して前記ポリビニルアルコールを０．１〜５０質量％付与させる、ポリビニルアルコール付与工程、
（ポリビニルアルコール：けん化度が９０％以上で、重水溶媒中、１３Ｃ−ＮＭＲで測定される立体規則性評価において、ｒｒｒ組成存在比率が１４．５％以上である。）
（２）前記工程の後に、前記繊維質基材の極細繊維発現型繊維を平均単繊維直径が０．１〜１０μｍの極細繊維にする、極細繊維発現工程、
（３）前記工程の後に、前記ポリビニルアルコールが付与された前記繊維質基材に、水分散型ポリウレタンを付与する、ポリウレタン付与工程、
（４）前記工程の後に、前記水分散型ポリウレタンが付与された繊維質基材から、前記ポリビニルアルコールを除去する、ポリビニルアルコール除去工程。【００１３】
本発明の製造方法の好ましい態様によれば、前記ポリビニルアルコールの重合度が２００〜３５００である。【００１４】
本発明のシート状物の製造方法の好ましい態様によれば、前記の極細繊維発現工程において、前記の極細繊維発現型繊維を主構成成分とする繊維質基材をアルカリ水溶液で処理する。【００１５】
本発明の製造方法の好ましい態様によれば、前記ポリビニルアルコール付与工程において、前記のポリビニルアルコールを付与した後、８０〜１９０℃で加熱する。【００１６】
本発明の製造方法の好ましい態様によれば、前記ポリビニルアルコール付与工程において、前記の極細繊維発現型繊維を主構成成分とする繊維質基材が繊維と織物および／または編物とが絡合一体化したものを用いる。
【発明の効果】
【００１７】
本発明によれば、環境に配慮した製造工程で、水への溶解性が高い低重合度、低粘度のポリビニルアルコール水溶液を用いた場合であっても、優美な外観と柔軟な風合いを達成し、かつ良好な耐摩耗性を有するシート状物を得ることができる。
【発明を実施するための形態】
【００１８】
本発明のシート状物の製造方法は、次の（１）〜（４）の工程を行うものである。
（１）極細繊維発現型繊維を主構成成分とする繊維質基材に、以下の特徴を有するポリビニルアルコールの水溶液であるポリビニルアルコール水溶液を付与することにより、繊維質基材に含まれる繊維質量に対して前記ポリビニルアルコールを０．１〜５０質量％付与させる、ポリビニルアルコール付与工程、
（ポリビニルアルコール：けん化度が９０％以上で、重水溶媒中、１３Ｃ−ＮＭＲで測定される立体規則性評価において、ｒｒｒ組成存在比率が１４．５％以上である。）
（２）前記工程の後に、前記繊維質基材の極細繊維発現型繊維を平均単繊維直径が０．１〜１０μｍの極細繊維にする、極細繊維発現工程、
（３）前記工程の後に、前記ポリビニルアルコールが付与された前記繊維質基材に、水分散型ポリウレタンを付与する、ポリウレタン付与工程、
（４）前記工程の後に、前記水分散型ポリウレタンが付与された繊維質基材から、前記ポリビニルアルコールを除去する、ポリビニルアルコール除去工程。
【００１９】
以下に、その構成要素について詳細に説明するが、本発明はその要旨を超えない限り、以下に説明する範囲に何ら限定されるものではない。
【００２０】
（シート状物の製造方法）
本発明のシート状物の製造方法では前記（１）〜（４）の工程をこの順に行う。極細繊維発現型繊維を主構成成分とする繊維質基材に前記のポリビニルアルコール水溶液を付与した後に、極細繊維発現型繊維（例えば海島型繊維）から、極細繊維を発現する工程（例えば脱海工程）を行い、次いでポリビニルアルコールが付与された極細繊維を主構成成分とする繊維質基材に水分散型ポリウレタン液を付与し、さらにその繊維質基材からポリビニルアルコールを除去する。繊維とポリウレタンの間に、除去されたポリビニルアルコールと除去された海成分とに由来する大きな空隙が生じる。さらに部分的にポリウレタンが極細繊維を直接把持することで、優美な外観および柔軟な風合いとともに、良好な耐摩耗性を発現させることができる。
【００２１】
また、ポリビニルアルコール水溶液を繊維質基材に付与し、加熱乾燥すると水中のポリビニルアルコールが乾燥時の水の移動に引きつられて繊維質基材の表層に集中的に付着する、いわゆるマイグレーション現象が発生する。結果として、ポリビニルアルコールが繊維質基材の表層およびその近いところに多く、内部のほうには少なく付着している状態となる。このような状態となっていることによって、その後に付与する水分散型ポリウレタンが繊維質基材の内部に主に付着することとなる。そして、ポリビニルアルコールを除去すると、ポリビニルアルコールが多く付着していた繊維質基材の表層およびその近いところには、繊維とポリウレタンの間に空隙が大きく存在し、立毛工程を行うと得られたシート状物の表面の外観は立毛が束になりにくく、立毛が均一にさばけた優美な外観となる。
【００２２】
一方、脱海処理をポリビニルアルコール除去後に行うと、ポリウレタンと極細繊維との間に、ポリビニルアルコールを除去したことに起因する空隙と、脱海された海成分に起因する空隙の両方が生じる。そのため極細繊維の表面を直接ポリウレタンが把持する面積がさらに少なくなる。シート状物の風合いは柔軟となるが、耐摩耗性等の特性は悪化する傾向にある。
【００２３】
以下に、各工程についての詳細を示す。
【００２４】
［ポリビニルアルコール付与工程］
まず、第１の工程である、極細繊維発現型繊維を主構成成分とする繊維質基材に、以下の特徴を有するポリビニルアルコールの水溶液であるポリビニルアルコール水溶液を付与することにより、繊維質基材に含まれる繊維質量に対して該ポリビニルアルコールを０．１〜５０質量％付与させる、ポリビニルアルコール付与工程について述べる。ここで使用するポリビニルアルコールはけん化度が９０％以上で、ｒｒｒ組成存在比率が１４．５％以上である。
【００２５】
本発明において、繊維質基材に付与するポリビニルアルコールはポリ酢酸ビニルを原料としたものが好ましい。またポリ（トリフルオロ酢酸ビニル）を原料としたものも好ましい。ポリビニルアルコールはけん化度が９０％以上である。好ましくは９５％以上、より好ましくは９８％以上である。ポリビニルアルコールのけん化度を一定値以上とすることで、繊維質基材にポリビニルアルコールを付与した後に、水分散型ポリウレタンを付与する際に水分散型ポリウレタン液内にポリビニルアルコールが溶解するのを防ぐことができる。一方ケン化度が低いと水分散型ポリウレタン液を繊維質基材に付与する際、水分散型ポリウレタン液にポリビニルアルコールが溶解し、ポリウレタン内部にポリビニルアルコールが取り込まれ、後にポリビニルアルコールを除去することが困難となる。そのため、ポリウレタンと繊維の接着状態を安定的に制御できず、また風合いは硬くなる。
【００２６】
なお、本発明において、ポリビニルアルコールのけん化度は、ＪＩＳ  Ｋ６７２６：１９９４「ポリビニルアルコール試験方法」の３．５「けん化度」に記載のとおり以下のように算出できる。
（１）ポリビニルアルコールを秤量し、三角フラスコに入れ、水とフェノールフタレイン溶液を加え、９０℃以上の温度で完全に溶解させる。
（２）室温まで放冷後、水酸化ナトリウム水溶液をビュレットにて加え、よく振り混ぜた後、室温で２時間以上保持する。ここでケン化度が９７％未満の場合は０．５ｍｏｌ／Ｌ、９７％以上の場合は０．１ｍｏｌ／Ｌの水酸化ナトリウム水溶液を使用する。
（３）水酸化ナトリウム水溶液と同じモル濃度（単位ｍｏｌ／Ｌ）の硫酸または塩酸を水酸化ナトリウム水溶液と同量ビュレットにて加え、よく振り混ぜる。
（４）水酸化ナトリウム水溶液で微紅色になるまで滴定する。
（５）ポリビニルアルコールを加えない空試験を実施する。
（６）下記式よりけん化度Ｈを算出する。
【００２７】
【数１】
2019244862.tif 000002
【００２８】
ここで、
Ｘ１：残存酢酸基に相当する酢酸量（％）
Ｘ２：残存酢酸基（ｍｏｌ％）
Ｈ：けん化度（ｍｏｌ％）
ａ：（４）での水酸化ナトリウム水溶液の使用量（ｍＬ）
ｂ：（５）の空試験での水酸化ナトリウム水溶液の使用量（ｍＬ）
ｆ：水酸化ナトリウム水溶液のファクター
Ｄ：水酸化ナトリウム水溶液の濃度（ｍｏｌ／Ｌ）
Ｓ：ポリビニルアルコール採取量（ｇ）
Ｐ：ポリビニルアルコールの純分（％）。
【００２９】
なお、ケン化前の原料がポリ酢酸ビニル以外のカルボン酸ビニルエステル重合体の場合には、上式は以下のとおり読み替える。
Ｘ１：残存カルボン酸基に相当するカルボン酸量（％）
Ｘ２：残存カルボン酸基（ｍｏｌ％）
Ｘ２を求める式の６０．０５（酢酸の分子量）に代えてカルボン酸ビニルエステルを構成するカルボン酸の分子量を使用する。
【００３０】
また、本発明において、繊維質基材に付与するポリビニルアルコールは、重水溶媒中、１３Ｃ−ＮＭＲで測定される立体規則性評価において、ｒｒｒ組成存在比率が１４．５％以上のものである。
【００３１】
ビニルアルコール単位の繰り返し構造において、隣り合うヒドロキシル基が互いに異方向となる「ｒ」（ｒａｃｅｍｏ）構造が繰り返されたものは部分的にシンジオタクチック構造となる。シンジオタクチック構造は高分子中の炭素鎖が形成する平面に対してヒドロキシル基が上下に交互に並ぶため、シンジオタクチック構造のポリビニルアルコールの分子にある水酸基による水素結合を多数形成しやすい構造となる。その結果、水分子との水素結合の形成に寄与するヒドロキシル基が減少し、水に対する溶解性が低下し、また温水への溶解性も低下する。
【００３２】
重水溶媒中での１３Ｃ−ＮＭＲ測定において、ビニルアルコール単位の隣り合うヒドロキシル基が互いに同方向となる「ｍ」、異方向となる「ｒ」がどのような配列となっているかは、ポリビニルアルコール骨格中のメチレン炭素に由来するピークが５つに分裂するため、ビニルアルコール４単位分のｍ、ｒの配列として評価できる。これらの配列は高磁場側のピークから、「ｍｍｍ」、「ｍｍｒ」、「ｍｒｒ」、「ｒｍｒ」、「ｒｒｒ」となることが知られている。これらの吸収の積分値の合計を１００％として、各配列の存在比率を百分率で表現する。最もシンジオタクチック性の高いｒｒｒ構造の存在比率が１４．５％以上であるポリビニルアルコールは、水への溶解性を効果的に下げることができる。ｒｒｒ構造の存在比率は、好ましくは１４．７％以上、より好ましくは１５．０％以上である。ｒｒｒ構造の存在比率が高いことはシンジオタクチック構造の割合が高いことになり、より水への溶解性を低下させることができる。ｒｒｒ構造の存在比率が１４．５％未満である場合、ポリビニルアルコール同士の水素結合形成が少なくなり、脱海工程などで水へのポリビニルアルコールの溶解、脱落が発生し、ポリウレタンが繊維を直接的に把持する部分が増加し、シート状物の柔軟性や表面外観が低下する。
【００３３】
ポリビニルアルコールの水への溶解性を低下させる観点から、ｒｒｒ構造以外ではｍｒｒ構造の存在比率が２５％以上であることが好ましい。より好ましくは２５．５％以上、さらに好ましくは２６％以上である。また、ｒｒｒ構造の存在比率とｍｒｒ構造の存在比率の合計が３９．５％以上であることが好ましい。より好ましくは４０％以上、さらに好ましくは４０．５％以上である。一方、ｍｍｍ構造の存在比率とｍｍｒ構造の存在比率の合計は５０％以下であることが好ましい。より好ましくは４８％以下、さらに好ましくは４５％以下である。
【００３４】
ｒｒｒ構造の好ましい上限は特にないが、入手または作製の容易さから２８．０％以下、さらに２０．０％以下が好ましい。
【００３５】
なお、ポリビニルアルコールのｒｒｒ組成存在比率は次のようにして測定し、算出される値を採用する。
【００３６】
まず、重水溶媒中、ポリビニルアルコールを８０℃の温度で溶解させ、測定温度８０℃で共鳴周波数１００ＭＨｚの１３Ｃ−ＮＭＲ測定を行う。ポリビニルアルコールの炭素原子に該当する２つのピーク群のうち、４５〜４９ｐｐｍに観測されるピーク群がポリビニルアルコール骨格中のメチレン炭素に該当するピーク群である。なお低磁場側のピーク群はポリビニルアルコール骨格中のヒドロキシル基が結合したメチン炭素ピーク群である。このメチレン基を構成する炭素ピーク群について、検出される５つのピークについて、ピークが重なる場合は、ピークの谷で垂直分割して、積分値を算出し、各配列の存在比率を百分率で算出する。なお、ｒｒｒ構造のピークはピーク群のうち、最も低磁場側に観測されるものである。
【００３７】
ｒｒｒ構造の存在比率は、ポリビニルアルコールまたは原料となりうるポリ酢酸ビニルの重合条件や重合触媒を適宜変更することによって調整することができる。
【００３８】
また、ポリビニルアルコールは重合度によって、水への溶解性、ポリビニルアルコール水溶液の粘度が変化する。ポリビニルアルコールの重合度は小さい方がポリビニルアルコール水溶液の粘度は低く、水溶液の繊維質基材への含浸性、水溶液の取り扱い性に優れたものとなる。一方で、ポリビニルアルコールの重合度が大きい方が水への溶解性は低くなる。水分散型ポリウレタンを付与する際に、水分散型ポリウレタン液へのポリビニルアルコールの溶解をより抑えることができる。本発明のポリビニルアルコールは前述ようにｒｒｒ組成存在比率が高いため、ポリビニルアルコールの重合度が低い場合でも水分散型ポリウレタン液へのポリビニルアルコールの溶解を効果的に抑えることができる。そのため、ポリビニルアルコールの平均重合度は、好ましくは２００以上、より好ましくは３００以上、さらに好ましくは４００以上である。ポリビニルアルコールの重合度を２００以上とすることで、ポリビニルアルコールの水への溶解を抑えることができる。また、ポリビニルアルコールの平均重合度は、好ましくは３５００以下、より好ましくは２５００以下、さらに好ましくは１５００以下、特に好ましくは１０００以下である。ポリビニルアルコールの重合度を３５００以下とすることで、ポリビニルアルコール水溶液の粘度が高くなり過ぎることを抑え、繊維質基材への含浸性、ポリビニルアルコール水溶液の取り扱い性を高めることができる。
【００３９】
なお、本発明において、ポリビニルアルコールの平均重合度は、ＪＩＳ  Ｋ６７２６：１９９４「ポリビニルアルコール試験方法」の３．７「平均重合度」にしたがい以下の（１）〜（７）のように測定され、（８）で本発明において算出される平均重合度のこととする。
（１）ポリビニルアルコールを三角フラスコに入れ、メタノールを加えた後、水酸化ナトリウム水溶液を加えてかき混ぜる。
（２）４０±２℃の水浴中で１時間加熱し、残存カルボン酸基を完全にけん化する。
（３）メタノールで洗浄し、水酸化ナトリウムおよびカルボン酸ナトリウムを除去し、１０５±２℃の温度で１時間乾燥する。
（４）（３）で得られた試料を量り採り、水を加えて加熱溶解し、室温まで放冷後、ろ過する。
（５）（４）のろ液の３０．０±０．１℃で同温度の水に対する相対粘度をオストワルド粘度計を用いて求める。
（６）粘度を測定したろ液の濃度を１０５±２℃で４時間以上乾燥させて求める。
（７）下式より平均重合度ＰＡを算出する。
【００４０】
【数２】
2019244862.tif 000003
【００４１】
Ｃ：試験溶液の濃度（ｇ／Ｌ）
Ｗ２：乾燥後の試料と蒸発皿の質量（ｇ）
Ｗ３：蒸発皿の質量（ｇ）
Ｖ：ろ液の容量（ｍＬ）
ＰＡ：平均重合度
［η］：極限粘度
ηｒｅｌ：相対粘度
ｔ０：水の落下秒数（ｓ）
ｔ１：試験溶液の落下秒数（ｓ）
（８）得られた平均重合度の小数点以下を丸めて整数とする。その値をｎ＋５０＊ｍとして表現する。ｎは０〜４９の整数。ｍはゼロ以上の整数。ｎが０〜２４の場合平均重合度を５０＊ｍとする。ｎが２５〜４９の場合、平均重合度を５０＊（ｍ＋１）とする。
【００４２】
なお上の（７）で算出された平均重合度ＰＡの値のそのものが本発明で特定する範囲の外にある場合には、本発明で特定する平均重合度のポリビニルアルコールではないものとする。
【００４３】
本発明において、ポリビニルアルコール水溶液の粘度は、ＪＩＳ  Ｋ６７２６：１９９４「ポリビニルアルコール試験方法」の３．１１．１「回転粘度計法」において以下のように測定される、濃度４質量％のポリビニルアルコール水溶液の２０℃における粘度のこととする。
（１）ポリビニルアルコールを秤量し、三角フラスコに入れる。これを３つ用意する。
（２）濃度が３．８質量％、４．０質量％、４．２質量％になるようにそれぞれ水を加え、完全に加熱溶解し、２０℃の温度まで放冷し、完全に脱泡する。
（３）回転粘度計を用いて、２０．０±０．１℃の温度における粘度を測定する。
（４）測定に使用した液の濃度（質量％）を測定し、縦軸に粘度、横軸に濃度を取ったグラフを作成し、濃度４質量％における粘度（ｍＰａ・ｓ）を求める。
【００４４】
本発明において、ポリビニルアルコールは、当該ポリビニルアルコールの４質量％水溶液の２０℃における粘度が２〜７０ｍＰａ・ｓとなるものであることが好ましい。ポリビニルアルコールの粘度がこの範囲であることで、乾燥時に繊維質基材内部で適度なマイグレーション構造を得ることができ、シート状物の柔軟性と表面外観、耐摩耗性等の物理特性のバランスを得られる。上記粘度を２ｍＰａ・ｓ以上、より好ましくは３ｍＰａ・ｓ以上、さらに好ましくは４ｍＰａ・ｓ以上とすることで、極端なマイグレーション構造となるのを抑えることができる。一方、粘度を７０ｍＰａ・ｓ以下、より好ましくは５０ｍＰａ・ｓ以下、さらに好ましくは４０ｍＰａ・ｓ以下、とすることで、繊維質基材にポリビニルアルコールを含浸しやすくさせることができる。
【００４５】
本発明において、ポリビニルアルコールのガラス転移温度（Ｔｇ）は７０〜１００℃以下であることが好ましい。ポリビニルアルコールのガラス転移温度を７０℃以上、より好ましくは７５℃以上とすることで、乾燥工程での軟化を防ぎ、繊維質基材の寸法安定性を得ることができ、シート状物の表面外観の悪化を抑えることができる。また、ガラス転移温度を１００℃以下、より好ましくは９５℃以下とすることで、繊維質基材が硬くなりすぎることによってハンドリング性が悪化するのを防ぐことができる。
【００４６】
本発明において、ポリビニルアルコールの融点は２００〜２５０℃であることが好ましい。ポリビニルアルコールの融点を２００℃以上、より好ましくは２１０℃以上とすることで、乾燥工程での軟化を防ぎ、繊維質基材の寸法安定性を得ることができ、シート状物の表面外観の悪化を抑えることができる。また、ポリビニルアルコールの融点を２５０℃以下、より好ましくは２４０℃以下とすることで、繊維質基材が硬くなりすぎることによってハンドリング性が悪化するのを防ぐことができる。
【００４７】
なお、本発明において、ポリビニルアルコールのガラス転移点および融点は、それぞれＪＩＳ  Ｋ７１２１：１９８７「プラスチックの転移温度測定方法」の示差走査熱量測定（ＤＳＣ）において測定されるガラス転移温度、融解温度のこととする。
（１）ポリビニルアルコールを秤量し、アルミニウム製容器に入れる。
（２）ガラス転移温度では２０℃／分、融解温度では１０℃／分の加熱速度でＤＳＣ曲線を得て、ＤＳＣ曲線からそれぞれの温度を読み取る。
【００４８】
次に、極細繊維発現型繊維を主構成成分とする繊維質基材に、ポリビニルアルコール水溶液を付与することにより、繊維質基材に含まれる繊維質量に対して該ポリビニルアルコールを０．１〜５０質量％付与させる、ポリビニルアルコール付与工程について述べる。
【００４９】
本発明の繊維質基材は極細繊維発現型繊維を主な構成成分とする。繊維質機材中における極細繊維発現型繊維は５０〜１００質量％が好ましい。繊維質基材における極細繊維発現型繊維はシート状物の優美な表面外観を得られることから、６０質量％以上がより好ましく、７０質量％以上がさらに好ましい。極細繊維発現型繊維を用いることにより、その後の繊維極細化工程を経ることで、繊維を極細化でき、優美な表面外観を得ることができる。
【００５０】
前記極細繊維発現型繊維としては、（ａ）溶剤溶解性の異なる２成分の熱可塑性樹脂を海成分と島成分とし、海成分を溶剤などを用いて溶解除去することにより、島成分を極細繊維とする「海島型繊維」を使用することができる。また（ｂ）２成分の熱可塑性樹脂を繊維断面に放射状または多層状に交互に配置し、各成分を剥離分割することによって極細繊維に割繊する「剥離型複合繊維」なども使用することができる。なかでも、海島型繊維は、海成分を除去することによって島成分間、すなわち極細繊維間に適度な空隙を付与することができるので、シート状物の柔軟性や風合いの観点からも好ましく用いられる。
【００５１】
前記海島型繊維には、例えば、海島型複合口金を用い、海成分と島成分の２成分を相互配列して紡糸した海島型複合繊維や海成分と島成分の２成分を混合して紡糸した混合紡糸繊維などがある。均一な繊度の極細繊維が得られる点、また十分な長さの極細繊維が得られシート状物の強度にも資する点からは、前者の海島型複合繊維が好ましく用いられる。
【００５２】
海島型繊維の島成分としては、特に限定されないが、以下のものが例示される。
ポリエチレンテレフタレート、ポリブチレンテレフタレート、ポリトリメチレンテレフタレートおよびポリ乳酸などのポリエステル。
ポリアミド６やポリアミド６６などのポリアミド；アクリル；ポリエチレン；ポリプロピレン。および熱可塑性セルロースなどの溶融紡糸可能な熱可塑性樹脂。
【００５３】
中でも、強度、寸法安定性および耐光性の観点から、ポリエステル繊維を用いることが好ましい。また、環境配慮の観点から、リサイクル原料、植物由来原料から得られる繊維であることが好ましい。さらに、繊維質基材は異なる素材の繊維が混合して構成されていてもよい。
【００５４】
海島型繊維の海成分としては、特に限定されないが、以下のものが例示される。
ポリエチレン、ポリプロピレン、ポリスチレンなどの炭化水素の付加重合体。
スルホイソフタル酸ナトリウムやポリエチレングリコールなどを共重合した共重合ポリエステル。ポリ乳酸。ポリビニルアルコール。
【００５５】
なかでも、環境配慮の観点から、有機溶剤を使用せずに分解可能なアルカリ分解性のスルホイソフタル酸ナトリウムやポリエチレングリコールなどを共重合した共重合ポリエステルまたはポリ乳酸、熱水溶解性のポリビニルアルコールが好ましい。
【００５６】
繊維質基材を構成する繊維の横断面形状は、特に限定されず、丸断面でもよいが、楕円、扁平および三角などの多角形や、扇形および十字型などの異形断面のものを採用してもよい。
【００５７】
本発明の繊維質基材の形態は、織物、編物および不織布等を採用することができる。中でも、表面起毛処理した際のシート状物の表面外観が良好であることから、不織布が好ましく用いられる。
【００５８】
不織布は、短繊維不織布および長繊維不織布のいずれでもよい。ただ長繊維不織布は起毛した際の立毛となるシート状物の厚さ方向を向く繊維が短繊維不織布よりも少なくなり、立毛の緻密感が低くなって表面外観が劣る傾向にあることから、短繊維不織布が好ましく用いられる。
【００５９】
前記短繊維不織布における短繊維の繊維長は、２５〜９０ｍｍであることが好ましい。繊維長を２５ｍｍ以上、より好ましくは３０ｍｍ以上とすることにより、絡合により耐摩耗性に優れたシート状物を得ることができる。また、繊維長を９０ｍｍ以下、より好ましくは８０ｍｍ以下とすることにより、風合いや品位に優れたシート状物を得ることができる。
【００６０】
不織布の繊維あるいは繊維束を絡合させる方法としては、ニードルパンチやウォータージェットパンチを採用することができる。
【００６１】
本発明において、極細繊維発現型繊維からなる繊維質基材が不織布の場合、その不織布は極細繊維発現型繊維同士が予め絡合していることが好ましい。このようにすることで、極細繊維からなる繊維質基材が、極細繊維の束が絡合された構造を有するものとなり、極細繊維が束の状態で絡合していることによって、シート状物の強度が向上する。
【００６２】
極細繊維発現型繊維を主構成成分とする繊維質基材が不織布である場合、その内部に強度を向上させるなどの目的で、さらに織物や編物と絡合一体化していてもよい。例えば、織物の場合、平織、綾織および朱子織等が挙げられ、コスト面から平織が好ましく用いられる。また、編物の場合は、丸編、トリコットおよびラッセル等が挙げられる。かかる織物や編物を構成する繊維の平均単繊維直径としては、０．３〜２０μｍが好ましい。
【００６３】
極細繊維発現型繊維を主構成成分とする繊維質基材の内部で繊維と織物および／または編物とが絡合一体化している場合においては、水分散型ポリウレタンの付与前にポリビニルアルコールを付与しておくことで、水分散型ポリウレタンが織物または編物を直接把持する面積が少なくなり、シート状物の風合いが硬いものになりにくい。特に使用される織物および／または編物が極細繊維発現型繊維ではない繊維から構成される場合、顕著に柔軟性に優れたシート状物を得ることができる。
【００６４】
繊維質基材へのポリビニルアルコールの付与量は、繊維質基材の繊維質量に対し、０．１〜５０質量％である。ポリビニルアルコールの付与量を０．１質量％以上、好ましくは１質量％以上とすることにより、柔軟性と風合いの良好なシート状物が得られ、ポリビニルアルコールの付与量を５０質量％以下、好ましくは４５質量％以下とすることにより、加工性が良く、耐摩耗性等の物理特性が良好なシート状物が得られる。
【００６５】
本発明において、繊維質基材にポリビニルアルコールを付与する方法としては、特に限定はなく、当分野で通常用いる各種方法を採用できる。中でもポリビニルアルコールを水に溶解させ、繊維質基材に含浸し加熱乾燥する方法が、均一に付与できる観点から好ましい。乾燥温度は、温度が低すぎると長い乾燥時間が必要となり、温度が高すぎるとポリビニルアルコールが不溶化して、後での溶解除去が困難になる。そのため、乾燥温度は８０〜１４０℃で乾燥することが好ましく、乾燥温度はさらに好ましくは１１０〜１３０℃である。乾燥時間は、通常１〜２０分、加工性の観点から、好ましくは１〜１０分、より好ましくは１〜５分である。また、ポリビニルアルコールをより不溶化するために、乾燥後に加熱処理を行ってもよい。加熱処理の好ましい温度は８０〜１９０℃である。加熱処理することで、ポリビニルアルコールの不溶化とポリビニルアルコールの熱劣化が同時に進行するため、より好ましい温度は９０〜１７０℃である。
【００６６】
［極細繊維発現工程］
次に、第２の工程である、極細繊維発現型繊維を含むとする繊維質基材から、平均単繊維直径が０．１〜１０μｍの極細繊維を発現する、極細繊維発現工程について述べる。
【００６７】
上で説明したとおり、極細繊維発現型繊維としては海島型繊維であることが好ましい。そのような繊維を主構成成分とする繊維質基材の極細繊維発現処理は脱海処理となる。溶剤中に繊維質基材を浸漬し、海成分を溶剤に溶解し、繊維質基材を搾液することによって行うことができる。極細繊維発現型繊維が海島型繊維である場合、溶剤としては、海成分がポリエチレン、ポリプロピレンまたはポリスチレンの場合にはトルエンやトリクロロエチレンなどの有機溶剤を用い、海成分が共重合ポリエステルまたはポリ乳酸の場合には水酸化ナトリウムなどのアルカリ水溶液を用いることができる。また、海成分がポリビニルアルコールの場合は熱水を用いることができる。工程の環境配慮の観点からは、水酸化ナトリウムなどのアルカリ水溶液や、熱水での脱海処理が好ましい。
【００６８】
本発明の好ましい態様において、極細繊維発現型繊維から繊維極細化工程を経て得られる極細繊維の平均単繊維直径は、０．１〜１０μｍである。平均単繊維直径を１０μｍ以下、より好ましくは７μｍ以下、更に好ましくは５μｍ以下とすることにより、優れた柔軟性や立毛品位のシート状物を得ることができる。一方、平均単繊維直径を０．１μｍ以上、より好ましくは０．３μｍ以上、更に好ましくは０．７μｍ以上とすることにより、染色後の発色性やサンドペーパーなどによる研削など立毛処理時の束状繊維の分散性に優れ、さばけ易さにも優れる。
【００６９】
なお、本発明において、平均単繊維直径は以下の手順によって得られる値を採用することとする。
（１）繊維質基材、脱海シート、シート状物から、試料となる部分を切り出す。
（２）試料について、繊維を含む厚さ方向に垂直な断面３個を、走査型電子顕微鏡（ＳＥＭ）を用いて３０００倍で観察し、断面１個につき３０μｍ×３０μｍの視野内で無作為に抽出した５０本の極細繊維の単繊維直径をμｍ単位で、小数第１位まで測定する。
（３）断面３個の合計１５０本の単繊維の直径を測定し、平均値を小数第１位までで算出する。
（４）ただし、繊維径が５０μｍを超える繊維が混在している場合には、当該繊維は極細繊維に明らかに該当しないものとして平均繊維径の測定対象から除外するものとする。また、極細繊維が異形断面の場合、まず単繊維の断面積（Ｓ）を測定し、当該断面積に相当する円の直径（Ｄ）を以下のとおり算出することによって、単繊維の直径を求めた。これを母集団とした平均値を算出し、平均単繊維直径とすることとする。
【００７０】
Ｓ＝πＤ２／４    。
【００７１】
［ポリウレタン付与工程］
次に、第３の工程である、ポリビニルアルコールが付与された極細繊維を主構成成分とする繊維質基材に水分散型ポリウレタンを付与する、ポリウレタン付与工程について述べる。
【００７２】
水分散型ポリウレタンは、（Ｉ）界面活性剤を用いて強制的に水中に分散・安定化させる強制乳化型ポリウレタンと、（ＩＩ）ポリウレタン分子構造中に親水性構造を有し、界面活性剤が存在しなくても水中に分散・安定化する自己乳化型ポリウレタンとに分類されるが、本発明ではいずれを用いてもよい。
【００７３】
繊維質基材に水分散型ポリウレタンを付与する方法としては、特に限定はない。水分散型ポリウレタン液を繊維質基材に含浸・塗布し、凝固後、加熱乾燥する方法が均一に付与できるため、好ましい。
【００７４】
水分散型ポリウレタン液の貯蔵安定性の観点から、ポリウレタンの濃度は、水分散型ポリウレタン液中１０〜５０質量％が好ましく、より好ましくは１５〜４０質量％である。
【００７５】
また、本発明に用いる水分散型ポリウレタン液は、貯蔵安定性や製膜性向上のために、水溶性有機溶剤をポリウレタン液に対して４０質量％以下含有していてもよいが、製膜環境の保全等の点から、有機溶剤の含有量は１質量％以下とすることが好ましい。
【００７６】
また、本発明で用いられる水分散型ポリウレタン液としては、感熱凝固性を有するものが好ましい。感熱凝固性を有する水分散型ポリウレタン液を用いることにより、繊維質基材の厚み方向に均一にポリウレタンを付与することができる。
【００７７】
本発明において、感熱凝固性とは、ポリウレタン液を加熱した際に、ある温度に達するとポリウレタン液の流動性が減少し、凝固する性質のことを言う。そのようになる温度を感熱凝固温度という。ポリウレタン付きシート状物の製造においてはポリウレタン液を繊維質基材に付与後、それを乾式凝固、湿熱凝固、湿式凝固、またはこれらの組み合わせにより凝固させ、乾燥することにより、繊維質基材にポリウレタンを付与する。感熱凝固性を示さない水分散型ポリウレタン液を凝固させる方法としては、乾式凝固が工業的な生産において現実的である。その場合、繊維質基材の表層にポリウレタンが集中するマイグレーション現象が発生し、ポリウレタン付きシート状物の風合いは硬化する傾向にある。その場合は、水分散型ポリウレタン液の粘度を増粘剤で調整することで、マイグレーションを防ぐことができる。また、感熱凝固性を示す水分散型ポリウレタン液の場合も、増粘剤を加え乾式凝固することで、マイグレーションを防ぐことができる。
【００７８】
水分散型ポリウレタン液の感熱凝固温度は、４０〜９０℃であることが好ましい。感熱凝固温度を４０℃以上とすることにより、ポリウレタン液の貯蔵時の安定性が良好となり、操業時のマシンへのポリウレタンの付着等を抑制することができる。また、感熱凝固温度を９０℃以下とすることにより、繊維質基材の表層へのポリウレタンのマイグレーション現象を抑制することができる。
【００７９】
本発明のひとつの態様において、感熱凝固温度を前記のとおりとするために、適宜感熱凝固剤を添加してもよい。感熱凝固剤としては例えば、塩化ナトリウム、塩化カリウム、硫酸ナトリウム、硫酸マグネシウム、硫酸カルシウムおよび塩化カルシウム等の無機塩；過硫酸ナトリウム、過硫酸カリウム、過硫酸アンモニウム、アゾビスイソブチロニトリル、および過酸化ベンゾイル等のラジカル反応開始剤などが挙げられる。
【００８０】
本発明の好ましい態様においては、ポリウレタン液を、繊維質基材に含浸、塗布等し、乾式凝固、湿熱凝固、湿式凝固、あるいはこれらの組み合わせによりポリウレタンを凝固させることができる。
【００８１】
前記湿熱凝固の温度は、ポリウレタンの感熱凝固温度以上とすることが好ましく、４０〜２００℃であることが好ましい。湿熱凝固の温度を４０℃以上、より好ましくは８０℃以上とすることにより、ポリウレタンの凝固までの時間を短くしてマイグレーション現象をより抑制することができる。一方、湿熱凝固の温度を２００℃以下、より好ましくは１６０℃以下とすることにより、ポリウレタンやポリビニルアルコールの熱劣化を防ぐことができる。
【００８２】
前記湿式凝固の温度は、ポリウレタンの感熱凝固温度以上とし、４０〜１００℃とすることが好ましい。熱水中での湿式凝固の温度を４０℃以上、より好ましくは８０℃以上とすることにより、ポリウレタンの凝固までの時間を短くしてマイグレーション現象をより抑制することができる。
【００８３】
前記乾式凝固の温度および乾燥温度は、８０〜１４０℃であることが好ましい。乾式凝固温度および乾燥温度を８０℃以上、より好ましくは９０℃以上とすることにより、生産性に優れる。一方、乾式凝固温度および乾燥温度を１４０℃以下、より好ましくは１３０℃以下とすることにより、ポリウレタンやポリビニルアルコールの熱劣化を防ぐことができる。
【００８４】
本発明において、ポリウレタンを凝固させた後に、加熱処理をしてもよい。加熱処理をすることでポリウレタン分子間の界面が減少し、より強固なポリウレタンとなる。水分散ポリウレタンを付与したシートからポリビニルアルコールを除去した後に加熱処理することも好ましい態様である。加熱処理の温度は、８０〜１７０℃とすることが好ましい。
【００８５】
本発明で用いられるポリウレタンとしては、ポリマージオールと有機ジイソシアネートと鎖伸長剤との反応により得られるものが好ましい。
【００８６】
前記ポリマージオールとしては、特に限定されないが、例えば、ポリカーボネート系、ポリエステル系、ポリエーテル系、シリコーン系およびフッ素系のジオールを採用することができ、これらを組み合わせた共重合体を用いてもよい。耐加水分解性の観点からは、ポリカーボネート系およびポリエーテル系のジオールが好ましく用いられる。また、耐光性と耐熱性の観点からは、ポリカーボネート系およびポリエステル系が好ましく用いられる。さらに、耐加水分解性と耐熱性と耐光性のバランスの観点からは、ポリカーボネート系とポリエステル系のジオールがより好ましく、特に好ましくはポリカーボネート系のジオールが好ましく用いられる。
【００８７】
前記ポリカーボネート系ジオールは、アルキレングリコールと炭酸エステルのエステル交換反応、あるいはホスゲンまたはクロル蟻酸エステルとアルキレングリコールとの反応などによって製造することができる。
【００８８】
前記アルキレングリコールとしては、特に限定されないが、例えば以下のものが挙げられる。
直鎖アルキレングリコールとして、エチレングリコール、プロピレングリコール、１，４−ブタンジオール、１，５−ペンタンジオール、１，６−ヘキサンジオール、１，９−ノナンジオール、１，１０−デカンジオールなど。
分岐アルキレングリコールとして、ネオペンチルグリコール、３−メチル−１，５−ペンタンジオール、２，４−ジエチル−１，５−ペンタンジオール、２−メチル−１，８−オクタンジオールなど。
その他には１，４−シクロヘキサンジオールなどの脂環族ジオール、ビスフェノールＡなどの芳香族ジオール、グリセリン、トリメチロールプロパン、およびペンタエリスリトールなど。
【００８９】
それぞれ単独のアルキレングリコールから得られるポリカーボネート系ジオールでも、２種類以上のアルキレングリコールから得られる共重合ポリカーボネート系ジオールのいずれでも良い。
【００９０】
前記ポリエステル系ジオールとしては、各種低分子量ポリオールと多塩基酸とを縮合させて得られるポリエステルジオールを挙げることができる。
【００９１】
前記低分子量ポリオールとしては、特に限定されないが、例えば、エチレングリコール、１，２−プロピレングリコール、１，３−プロピレングリコール、１，３−ブタンジオール、１，４−ブタンジオール、２，２−ジメチル−１，３−プロパンジオール、１，６−ヘキサンジオール、３−メチル−１，５−ペンタンジオール、１，８−オクタンジオール、ジエチレングリコール、トリエチレングリコール、ジプロピレングリコール、トリプロピレングリコール、シクロヘキサン−１，４−ジオール、およびシクロヘキサン−１，４−ジメタノールから選ばれる一種または二種以上を使用することができる。また、ビスフェノールＡに各種アルキレンオキサイドを付加させた付加物も使用可能である。
【００９２】
また、前記多塩基酸としては、特に限定されないが、例えば、コハク酸、マレイン酸、アジピン酸、グルタル酸、ピメリン酸、スベリン酸、アゼライン酸、セバシン酸、ドデカンジカルボン酸、フタル酸、イソフタル酸、テレフタル酸、およびヘキサヒドロイソフタル酸から選ばれる一種または二種以上が挙げられる。
【００９３】
前記ポリエーテル系ジオールとしては、特に限定されないが、例えば、ポリエチレングリコール、ポリプロピレングリコール、ポリテトラメチレングリコール、およびそれらを組み合わせた共重合ジオールを挙げることができる。
【００９４】
本発明に用いられるポリマージオールの数平均分子量は、５００〜４０００であることが好ましい。数平均分子量を５００以上、より好ましくは１５００以上とすることにより、風合いが硬くなるのを防ぐことができる。また、数平均分子量を４０００以下、より好ましくは３０００以下とすることにより、ポリウレタンとしての強度を維持することができる。
【００９５】
前記有機ジイソシアネートとしては、特に限定されないが、例えば、ヘキサメチレンジイソシアネート、ジシクロヘキシルメタンジイソシアネート、イソフォロンジイソシアネート、キシリレンジイソシアネート等の脂肪族系ジイソシアネートや、ジフェニルメタンジイソシアネート、およびトリレンジイソシアネート等の芳香族系ジイソシアネートが挙げられ、またこれらを組み合わせて用いてもよい。中でも、耐光性の観点から、ヘキサメチレンジイソシアネート、ジシクロヘキシルメタンジイソシアネートおよびイソフォロンジイソシアネート等の脂肪族系ジイソシアネートが好ましく用いられる。
【００９６】
前記鎖伸長剤としては、特に限定されないが、エチレンジアミンおよびメチレンビスアニリン等のアミン系の鎖伸長剤、およびエチレングリコール等のジオール系の鎖伸長剤を用いることができる。また、ポリイソシアネートと水を反応させて得られるポリアミンを鎖伸長剤として用いることもできる。
【００９７】
ポリウレタンには、所望により、耐水性、耐摩耗性および耐加水分解性等を向上する目的で架橋剤を併用してもよい。架橋剤は、ポリウレタンに対し、第３成分として添加する外部架橋剤でもよく、またポリウレタン分子構造内に予め架橋構造となる反応点を導入する内部架橋剤でもよい。本発明においては、ポリウレタン分子構造内により均一に架橋点を形成でき、柔軟性の減少を軽減できる点から、内部架橋剤を用いることが好ましい。
【００９８】
前記架橋剤としては、イソシアネート基、オキサゾリン基、カルボジイミド基、エポキシ基、メラミン樹脂、およびシラノール基などを有する化合物を用いることができる。ただし、架橋が過剰に進むとポリウレタンが硬化してシート状物の風合いも硬くなる傾向にあるため、反応性と柔軟性とのバランスの点ではシラノール基を有するものが好ましく用いられる。
【００９９】
また、本発明で用いられるポリウレタンは、分子構造内に親水性基を有していることが好ましい。分子構造内に親水性基を有することで、水分散型ポリウレタンとしての分散・安定性を向上させることができる。
【０１００】
前記親水性基としては例えば、４級アミン塩等のカチオン系、スルホン酸塩やカルボン酸塩等のアニオン系、ポリエチレングリコール等のノニオン系、およびカチオン系とノニオン系の組み合わせ、およびアニオン系とノニオン系の組み合わせのいずれの親水性基も採用することができる。なかでも、光による黄変や中和剤による弊害の懸念のないノニオン系の親水性基が特に好ましく用いられる。
【０１０１】
なお、アニオン系の親水性基の場合は、中和剤が必要となり、例えば、前記中和剤がアンモニア、トリエチルアミン、トリエタノールアミン、トリイソプロパノールアミン、トリメチルアミンおよびジメチルエタノールアミン等の第３級アミンである場合は、製膜や乾燥時の熱によってアミンが発生・揮発し、系外へ放出される。そのため、大気放出や作業環境の悪化を抑制するために、揮発するアミンを回収する装置の導入が必須となる。また、アミンは加熱によって揮発せずに最終製品であるシート状物中に残留した場合、製品の焼却時等に環境へ排出されることも考えられる。これに対し、ノニオン系の親水性基の場合は、中和剤を使用しないためアミン回収装置を導入する必要はなく、アミンのシート状物中への残留の心配もないため、好ましく用いることができる。
【０１０２】
また、前記アニオン系親水性基の中和剤が水酸化ナトリウム、水酸化カリウムおよび水酸化カルシウム等のアルカリ金属、またはアルカリ土類金属の水酸化物等である場合、ポリウレタン部分が水に濡れるとアルカリ性を示すこととなるが、ノニオン系の親水性基の場合は中和剤を使用しないため、ポリウレタンの加水分解による劣化を心配する必要もない。
【０１０３】
本発明に用いられる水分散型ポリウレタンは、所望により各種の添加剤、例えば、カーボンブラックなどの顔料、リン系、ハロゲン系、シリコーン系および無機系などの難燃剤、フェノール系、イオウ系およびリン系などの酸化防止剤、ベンゾトリアゾール系、ベンゾフェノン系、サリシレート系、シアノアクリレート系およびオキザリックアシッドアニリド系などの紫外線吸収剤、ヒンダードアミン系やベンゾエート系などの光安定剤、ポリカルボジイミドなどの耐加水分解安定剤、可塑剤、帯電防止剤、界面活性剤、柔軟剤、撥水剤、凝固調整剤、粘度調整剤、染料、防腐剤、抗菌剤、消臭剤、セルロース粒子、マイクロバルーン等の充填剤、およびシリカや酸化チタン等の無機粒子などを含有していてもよい。また、繊維とポリウレタンの間の空隙をさらに大きくするために、炭酸水素ナトリウムなどの無機系、２，２’−アゾビス［２−メチル−Ｎ−（２−ヒドロキシエチル）プロピオンアミド］等の有機系発泡剤を含有してもよい。
【０１０４】
本発明の極細繊維を主構成成分とする繊維質基材に対するポリウレタンの含有比率は、１〜８０質量％であることが好ましい。ポリウレタンの比率を１質量％以上、より好ましくは５質量％以上とすることにより、シート強度を得るとともに繊維の脱落を防ぐことができる。また、ポリウレタンの配合比率を８０質量％以下、より好ましくは７０質量％以下とすることにより、風合いが硬くなることを防ぎ、良好な立毛品位を得ることができる。
【０１０５】
［ポリビニルアルコール除去工程］
次に、第４の工程である、ポリビニルアルコールと水分散型ポリウレタンが付与された極細繊維とを含む繊維質基材からポリビニルアルコールを除去する工程について述べる。
【０１０６】
本発明の好ましい態様では、ポリウレタン付与後の繊維質基材から、ポリビニルアルコールを除去することにより、柔軟なシート状物を得る。ポリビニルアルコールを除去する方法は特に限定されないが、例えば、６０〜１００℃の熱水にシートを浸漬し、必要に応じてマングル等で搾液することにより、溶解除去することが好ましい態様である。
【０１０７】
本発明のシート状物の製造方法においては、少なくともポリビニルアルコールを付与した繊維質基材に水分散型ポリウレタンを付与した後において、厚み方向に半裁する工程を含んでもよい。ポリビニルアルコールを付与する工程では、マイグレーションによってポリビニルアルコールが繊維質基材の表層に多く付着し、内層へのポリビニルアルコールの付着量は少ない。その後、水分散型ポリウレタンを付与してから厚み方向に半裁することにより、ポリビニルアルコール付着量が多い側には水分散型ポリウレタンは少なく付着し、ポリビニルアルコール付着量が少ない側には水分散型ポリウレタンは多く付着する構造のシート状物が得られる。ポリビニルアルコールが多く付着していた面、言い換えると水分散型ポリウレタン付着が少ない面をシート状物の立毛面とした場合、次の作用効果が得られる。ポリビニルアルコールが付与されていたことによって、ポリウレタンと立毛を構成する極細繊維との間に空隙が大きく生じる。それにより立毛を構成する繊維に自由度が与えられ、表面の風合いが柔軟となり、良好な外観品位と柔らかなタッチが得られる。
【０１０８】
逆に、ポリビニルアルコールが少なく付着していた面、すなわち水分散型ポリウレタン付着が多い面をシート状物の立毛面とした場合、以下の作用効果が得られる。立毛を構成する繊維はポリウレタンに強く把持される。そのことによって立毛長は短いが、緻密感のある良好な外観品位が得られ、さらには耐摩耗性が良好となる。さらに、シート厚み方向に半裁する工程を含むことにより、生産効率を向上させることができる。
【０１０９】
本発明では、シート状物の少なくとも一面を起毛処理して表面に立毛を形成させてもよい。立毛を形成する方法は、特に限定されず、サンドペーパー等によるバフィング等、当分野で通常行われる各種方法を用いることができる。立毛長は短すぎると優美な外観が得られにくく、長すぎると、ピリングが発生しやすくなる傾向にあることから、立毛長は０．２〜１ｍｍであることが好ましい。
【０１１０】
また、本発明のひとつの態様において、起毛処理の前に、シート状物に滑剤としてシリコーン等を付与してもよい。滑剤を付与することにより、表面研削による起毛が容易に可能となり、表面品位が非常に良好となるため好ましい。また、起毛処理の前に帯電防止剤を付与してもよく、帯電防止剤の付与により、研削によってシート状物から発生した研削粉がサンドペーパー上に堆積しにくくなるため好ましい態様である。
【０１１１】
本発明のひとつの態様において、シート状物は、染色することができる。染色方法としては、当分野で通常用いられる各種方法を採用することができるが、シート状物の染色と同時に揉み効果を与えてシート状物を柔軟化することができることから、液流染色機を用いる方法が好ましい。
【０１１２】
染色温度は、繊維の種類にもよるが、８０〜１５０℃であることが好ましい。染色温度を８０℃以上、より好ましくは１１０℃以上とすることにより、繊維への染着を効率良く行わせることができる。一方、染色温度を１５０℃以下、より好ましくは１３０℃以下とすることにより、ポリウレタンの劣化を防ぐことができる。
【０１１３】
本発明で用いられる染料は、繊維質基材を構成する繊維の種類にあわせて選択すればよく、特に限定されないが、例えば、ポリエステル系繊維であれば分散染料を用いることができ、ポリアミド系繊維であれば酸性染料や含金染料を用いることができ、更にそれらの組み合わせを用いることができる。分散染料で染色した場合は、染色後に還元洗浄を行ってもよい。
【０１１４】
また、染色時に染色助剤を使用することも好ましい態様である。染色助剤を用いることにより、染色の均一性や再現性を向上させることができる。また、染色と同浴または染色後に、例えば、シリコーン等の柔軟剤、帯電防止剤、撥水剤、難燃剤、耐光剤および抗菌剤等を用いた仕上げ剤処理を施すことができる。
【０１１５】
（シート状物）
前記の製造方法によって得られるシート状物は、優美な外観と柔軟な風合いを達成し、かつ良好な耐摩耗性を有するものである。
【０１１６】
本発明において、シート状物の表面外観は、以下の方法によって評価されるものとする。
【０１１７】
シート状物の表面外観は、健康状態の良好な成人男性と成人女性各１０名ずつ、計２０名を評価者として、目視と官能評価によって下記のように５段階評価し、最も多かった評価を当該シート状物の表面外観とする。なお、表面外観は、３級〜５級を良好とする。
５級：均一な繊維の立毛があり、繊維の分散状態は良好で、外観は良好である。
４級：５級と３級の間の評価である。
３級：繊維の分散状態はやや良くない部分があるが、繊維の立毛はあり、外観はまずまず良好である。
２級：３級と１級の間の評価である。
１級：全体的に繊維の分散状態は非常に悪い、または繊維の立毛が長く、外観は不良である。
【０１１８】
本発明において、シート状物の柔軟性は、ＪＩＳ  Ｌ１０９６：２０１０「織物及び編物の生地試験方法」の８．２１「剛軟度」、８．２１．１記載の「Ａ法（４５°カンチレバー法）」に基づき、以下のように測定される剛軟度（ｍｍ）の大きさによって評価されるものとする。
（１）タテ方向とヨコ方向へそれぞれ２ｃｍ×１５ｃｍの試験片を作成する。
（２）４５°の斜面を有する水平台に置く。
（３）試験片を滑らせて試験片の一端の中央点が斜面と接したときの他端の位置をスケールによって読む。
（４）このときの試験片が移動した長さを（ｍｍ）で表し、試験片５枚でのその移動長さの平均値を求め、剛軟度（ｍｍ）とする。
【０１１９】
本発明においては、シート状物の剛軟度は、２０〜４５ｍｍが好ましい。より好ましくは２５ｍｍ以上である。また剛軟度が高いところでは４０ｍｍ以下が好ましい。
【０１２０】
本発明において、耐摩耗性は、以下の方法によって測定される摩耗減量（ｍｇ）の少なさによって評価されるものとする。
（１）シート状物の円形サンプル（直径４５ｍｍ）を切り出し、質量を測定する。
（２）ポリアミド６からなる直径０．４ｍｍのポリアミド繊維を、繊維の長手方向に垂直に長さ１１ｍｍに切ったものを１００本そろえて束とし、前記の束を直径１１０ｍｍの円内に６重の同心円状に９７個（中心に１個、直径１７ｍｍの円に６個、直径３７ｍｍの円に１３個、直径５５ｍｍの円に１９個、直径７４ｍｍの円に２６個、直径９０ｍｍの円に３２個、それぞれの円において等間隔に）配置した円形ブラシ（ナイロン糸９７００本）を用い、荷重８ポンド（約３６２９ｇ）、回転速度６５ｒｐｍ、回転回数５０回の条件で、シート状物の円形サンプル（直径４５ｍｍ）の表面を摩耗せしめる。
（３）摩耗後のサンプル質量を測定し、摩耗前後のサンプルの質量変化を算出する。
（４）５サンプルの質量変化の平均値である摩耗減量（ｍｇ）を耐摩耗性とした。
【０１２１】
本発明においては、シート状物の摩耗減量は、３０ｍｇ以下が好ましい。より好ましくは２５ｍｇ以下である。
【０１２２】
さらに、前記の製造方法によって得られるシート状物の密度は０．２〜０．７ｇ／ｃｍ３であることが好ましい。密度が０．２ｇ／ｃｍ３以上、より好ましくは０．３ｇ／ｃｍ３以上とすることにより、表面外観が緻密となり高級な品位を発現させることができる。一方、密度を０．７ｇ／ｃｍ３以下、より好ましくは０．６ｇ／ｃｍ３以下とすることにより、シート状物の風合いが硬くなるのを防ぐことができる。
【実施例】
【０１２３】
次に、本発明のシート状物の製造方法を、実施例により更に詳細に説明するが、本発明はこれらの実施例のみに限定されるものではなく、多くの変形が本発明の技術的思想内で当分野において通常の知識を有する者により可能である。【０１２４】
［評価方法］
以下に評価方法について、詳細に説明するが、各物性の測定において特段の記載がないものは、上で説明した方法に基づいて測定を行ったものである。
（１）ポリビニルアルコールの立体規則性
ストレートチューブに、ポリビニルアルコール１０ｍｇを重水（Ｄ２Ｏ）１ｍＬに８０℃の温度で溶解させた試料を入れ、測定温度８０℃、共鳴周波数１００ＭＨｚ、積算回数２００００回以上で１３Ｃ−ＮＭＲ測定を行った。測定には、ＪＥＯＬ  ＲＥＳＯＮＡＮＣＥ社製ＥＣＡ４００を用いた。
（２）平均単繊維直径
走査型電子顕微鏡として、キーエンス社製ＶＥ−７８００型を用いた。【０１２５】
［実施例１］
（繊維質基材用不織布形成工程）
海成分として、５−スルホイソフタル酸ナトリウムを８ｍｏｌ％共重合したポリエチレンテレフタレート、島成分として、ポリエチレンテレフタレートを準備した。海成分４５質量％、島成分５５質量％の複合比率で、島数３６島／１フィラメント、平均単繊維直径１７μｍの海島型複合繊維を得た。得られた海島型複合繊維を繊維長５１ｍｍにカットしてステープルとした。それをカードおよびクロスラッパーを通して繊維ウェブを形成し、ニードルパンチ処理により、不織布とした。このようにして得られた不織布を、９８℃の温度の湯中に２分間浸漬させて収縮させ、１００℃の温度で５分間乾燥させ、繊維質基材用不織布とした。【０１２６】
（ポリビニルアルコール水溶液調製工程）
ポリ酢酸ビニルから得られたけん化度９８％、ｒｒｒ組成存在比率１５．５％、重合度４５０のポリビニルアルコールを準備した。それを２５℃の水に添加し、９０℃まで昇温後、２時間攪拌しながら９０℃を保持して、固形分１０質量％の水溶液に調製し、ポリビニルアルコール水溶液を得た。【０１２７】
（ポリビニルアルコール付与工程）
上記の繊維質基材用不織布に上記のポリビニルアルコール水溶液を含浸させ、１４０℃の温度で１０分間加熱乾燥後、１６０℃の温度で５分間加熱処理を行った。繊維質基材用不織布の繊維質量に対するポリビニルアルコールの付着量が３０質量％のポリビニルアルコール付与シートを得た。【０１２８】
（極細繊維発現工程）
上記のポリビニルアルコール付与シートを６０℃の温度に加熱した濃度１０ｇ／Ｌの水酸化ナトリウム水溶液に浸漬して３０分間処理を行い、海島型複合繊維の海成分を除去した脱海シートを得た。脱海シート断面の平均単繊維直径は、３μｍであった。【０１２９】
（ポリウレタン液調製工程）
ポリオールにポリヘキサメチレンカーボネートを適用し、イソシアネートにジシクロヘキシルメタンジイソシアネートを適用したポリカーボネート系自己乳化型ポリウレタン液の固形分１００質量部に対して、感熱凝固剤として硫酸マグネシウム１質量部を加え、水によって全体を固形分２０質量％に調製し、水分散型ポリウレタン液を得た。感熱凝固温度は、６５℃であった。【０１３０】
（ポリウレタン付与工程）
上記のポリビニルアルコールを付与した脱海シートに、上記のポリカーボネート系ポリウレタン液を含浸させた。１２０℃の温度の乾熱雰囲気下で１０分間処理、乾燥させ、さらに１５０℃の温度で２分間乾熱処理を行った。不織布の繊維質量に対するポリウレタンの付着量が３０質量％であるシートを得た。【０１３１】
（ポリビニルアルコール除去工程）
上記のポリウレタンが付着したシートを、９５℃に加熱した水中に浸漬して１０分処理を行い、付与したポリビニルアルコールを除去したシートを得た。【０１３２】
（半裁・起毛・染色・還元洗浄工程）
上記のポリビニルアルコールを除去したシートを厚さ方向に半裁した。半裁面と反対の表面を２４０メッシュのエンドレスサンドペーパーを用いた研削によって起毛処理した。その後、サーキュラー染色機を用いて分散染料により染色し、還元洗浄を行い、シート状物を得た。【０１３３】
得られたシート状物の表面外観は良好で、柔軟な風合いを有していた。【０１３４】
［実施例２］
（繊維質基材用不織布形成工程）
海成分として、５−スルホイソフタル酸ナトリウムを８ｍｏｌ％共重合したポリエチレンテレフタレート、島成分として、ポリエチレンテレフタレートを準備した。海成分４５質量％、島成分５５質量％の複合比率で、島数１６島／１フィラメント、平均単繊維直径１２μｍの海島型複合繊維を得た。得られた海島型複合繊維を繊維長５１ｍｍにカットしてステープルとした。それをカードおよびクロスラッパーを通して繊維ウェブを形成し、ニードルパンチ処理を行い不織布とした。このようにして得られた不織布を９８℃の温度の湯中に２分間浸漬させて収縮させ、１００℃の温度で５分間乾燥させ、繊維質基材用不織布とした。【０１３５】
（ポリビニルアルコール水溶液調製工程）
実施例１と同様にして、ポリビニルアルコール水溶液を得た。【０１３６】
（ポリビニルアルコール付与工程）
実施例１と同様のポリビニルアルコール水溶液を用い、繊維質基材用不織布の繊維質量に対するポリビニルアルコールの付着量が３０質量％のポリビニルアルコール付与シートを得た。【０１３７】
（極細繊維発現工程）
上記の繊維質基材用不織布を実施例１と同様にして処理を行い、海島型複合繊維の海成分を除去した脱海シートを得た。脱海シート断面の平均単繊維直径は、２μｍであった。【０１３８】
（ポリウレタン液調製工程）
実施例１と同様にして、水分散型ポリウレタン液を得た。【０１３９】
（ポリウレタン付与工程）
実施例１と同様にして、ポリウレタン付与シートを得た。【０１４０】
（ポリビニルアルコール除去工程）
実施例１と同様にして、ポリビニルアルコール除去シートを得た。【０１４１】
（半裁・起毛・染色・還元洗浄）
実施例１と同様にして、シート状物を得た。【０１４２】
得られたシート状物の表面外観は良好で、柔軟な風合いを有し、耐摩耗性も良好であった。【０１４３】
［実施例３］
（繊維質基材用不織布形成工程）
海成分として、５−スルホイソフタル酸ナトリウムを８ｍｏｌ％共重合したポリエチレンテレフタレート、島成分として、ポリエチレンテレフタレートを準備した。海成分２０質量％、島成分８０質量％の複合比率で、島数１６島／１フィラメント、平均単繊維直径２０μｍの海島型複合繊維を得た。得られた海島型複合繊維を繊維長５１ｍｍにカットしてステープルとした。それをカードおよびクロスラッパーを通して繊維ウェブを形成し、ニードルパンチ処理を行い不織布とした。このようにして得られた不織布を９８℃の温度の湯中に２分間浸漬させて収縮させ、１００℃の温度で５分間乾燥させ、繊維質基材用不織布とした。【０１４４】
（ポリビニルアルコール水溶液調製工程）
実施例１と同様にして、ポリビニルアルコール水溶液を得た。【０１４５】
（ポリビニルアルコール付与工程）
実施例１と同様のポリビニルアルコール水溶液を用い、繊維質基材用不織布の繊維質量に対するポリビニルアルコールの付着量が３０質量％のポリビニルアルコール付与シートを得た。【０１４６】
（極細繊維発現工程）
上記の繊維質基材用不織布を実施例１と同様にして処理を行い、海島型複合繊維の海成分を除去した脱海シートを得た。脱海シート断面の平均単繊維直径は、４．４μｍであった。【０１４７】
（ポリウレタン液調製工程）
実施例１と同様にして、水分散型ポリウレタン液を得た。【０１４８】
（ポリウレタン付与工程）
実施例１と同様にして、ポリウレタン付与シートを得た。【０１４９】
（ポリビニルアルコール除去工程）
実施例１と同様にして、ポリビニルアルコール除去シートを得た。【０１５０】
（半裁・起毛・染色・還元洗浄工程）
実施例１と同様にして、シート状物を得た。【０１５１】
得られたシート状物の表面外観は良好で、柔軟な風合いを有し、耐摩耗性も良好であった。【０１５２】
［実施例４］
（繊維質基材用不織布形成工程）
海成分として、５−スルホイソフタル酸ナトリウムを８ｍｏｌ％共重合したポリエチレンテレフタレート、島成分として、ポリエチレンテレフタレートを準備した。海成分１０質量％、島成分９０質量％の複合比率で、島数１６島／１フィラメント、平均単繊維直径２４μｍの海島型複合繊維を得た。得られた海島型複合繊維を繊維長５１ｍｍにカットしてステープルとした。それをカードおよびクロスラッパーを通して繊維ウェブを形成し、ニードルパンチ処理を行い不織布とした。このようにして得られた不織布を９８℃の温度の湯中に２分間浸漬させて収縮させ、１００℃の温度で５分間乾燥させ、繊維質基材用不織布とした。【０１５３】
（ポリビニルアルコール水溶液調製工程）
実施例１と同様にして、ポリビニルアルコール水溶液を得た。【０１５４】
（ポリビニルアルコール付与工程）
実施例１と同様のポリビニルアルコール水溶液を用い、繊維質基材用不織布の繊維質量に対するポリビニルアルコールの付着量が３０質量％のポリビニルアルコール付与シートを得た。【０１５５】
（極細繊維発現工程）
上記の繊維質基材用不織布を実施例１と同様にして処理を行い、海島型複合繊維の海成分を除去した脱海シートを得た。脱海シート断面の平均単繊維直径は、５．５μｍであった。【０１５６】
（ポリウレタン液調製工程）
実施例１と同様の水分散型ポリウレタン液を用いた。【０１５７】
（ポリウレタンの付与工程）
実施例１と同様にして、ポリウレタン付与シートを得た。【０１５８】
（ポリビニルアルコール除去工程）
実施例１と同様にして、ポリビニルアルコール除去シートを得た。【０１５９】
（半裁・起毛・染色・還元洗浄工程）
実施例１と同様にして、シート状物を得た。得られたシート状物の表面外観は良好で、柔軟な風合いを有し、耐摩耗性も良好であった。【０１６０】
［実施例５］
（繊維質基材用不織布）
実施例１と同様の繊維質基材用不織布を用いた。【０１６１】
（ポリビニルアルコール水溶液の調製）
実施例１と同様にして、ポリビニルアルコール水溶液を得た。【０１６２】
（ポリビニルアルコールの付与）
実施例１と同様のポリビニルアルコール水溶液を用い、含浸後の絞りを調節してポリビニルアルコールの付着量を変更した以外は実施例１と同様にしてポリビニルアルコール付与シートを得た。そのシートは繊維質基材用不織布の繊維質量に対するポリビニルアルコールの付着量が２０質量％であった。【０１６３】
（極細繊維発現工程）
実施例１と同様にして、上記の繊維質基材用不織布から脱海シートを得た。【０１６４】
（ポリウレタン液調製工程）
実施例１と同様の水分散型ポリウレタン液を用いた。【０１６５】
（ポリウレタン付与工程）
実施例１と同様にして、ポリウレタン付与シートを得た。【０１６６】
（ポリビニルアルコール除去工程）
実施例１と同様にして、ポリビニルアルコール除去シートを得た。【０１６７】
（半裁・起毛・染色・還元洗浄工程）
実施例１と同様にして、シート状物を得た。【０１６８】
得られたシート状物の表面外観は良好で、柔軟な風合いを有し、耐摩耗性も良好であった。【０１６９】
［実施例６］
（繊維質基材用不織布形成工程）
海成分として、５−スルホイソフタル酸ナトリウムを８ｍｏｌ％共重合したポリエチレンテレフタレート、島成分として、ポリエチレンテレフタレートを準備した。海成分２０質量％、島成分８０質量％の複合比率で、島数１６島／１フィラメント、平均単繊維直径２０μｍの海島型複合繊維を得た。得られた海島型複合繊維を繊維長５１ｍｍにカットしてステープルとした。それをカードおよびクロスラッパーを通して繊維ウェブを形成した。ウェブの両面に、ポリエチレンテレフタレート（ＰＥＴ）の８４ｄｔｅｘ−７２フィラメント、撚り数２０００Ｔ／ｍの強撚糸使いの平織物を積層し、ニードルパンチ処理を行い不織布とした。このようにして得られた不織布を９８℃の温度の湯中に２分間浸漬させて収縮させ、１００℃の温度で５分間乾燥させ、繊維質基材用不織布とした。【０１７０】
（ポリビニルアルコール水溶液調製工程）
実施例１と同様にして、ポリビニルアルコール水溶液を得た。【０１７１】
（ポリビニルアルコール付与工程）
実施例１と同様のポリビニルアルコール水溶液を用い、含浸後の絞りを調節してポリビニルアルコールの付着量を変更した以外は実施例１と同様にしてポリビニルアルコール付与シートを得た。そのシートは繊維質基材用不織布の繊維質量に対するポリビニルアルコールの付着量が１５質量％であった。【０１７２】
（極細繊維発現工程）
上記の繊維質基材用不織布を実施例１と同様にして処理を行い、海島型複合繊維の海成分を除去した脱海シートを得た。脱海シート断面の平均単繊維直径は、４．４μｍであった。【０１７３】
（ポリウレタン液調製工程）
実施例１と同様の水分散型ポリウレタン液を用いた。【０１７４】
（ポリウレタン付与工程）
実施例１と同様にして、ポリウレタン付与シートを得た。【０１７５】
（ポリビニルアルコール除去工程）
実施例１と同様にして、ポリビニルアルコール除去シートを得た。【０１７６】
（半裁・起毛・染色・還元洗浄）
半裁面を研削して起毛したこと以外は、実施例１と同様にしてシート状物を得た。【０１７７】
得られたシート状物の表面外観は良好で、柔軟な風合いを有し、耐摩耗性も良好であった。【０１７８】
［実施例７］
（繊維質基材用不織布形成工程）
実施例１と同様の繊維質基材用不織布を用いた。【０１７９】
（ポリビニルアルコール水溶液調製工程）
ポリ酢酸ビニルから得られたけん化度９８％、ｒｒｒ組成存在比率１５．２％、重合度１０００のポリビニルアルコールを準備した。それを２５℃の水に添加し、９０℃まで昇温後、２時間攪拌しながら９０℃を保持して、固形分１０質量％のポリビニルアルコール水溶液を得た。【０１８０】
（ポリビニルアルコール付与工程）
上記のポリビニルアルコール水溶液を用いたこと以外は実施例１と同様にして、繊維質基材用不織布の繊維質量に対するポリビニルアルコールの付着量が３０質量％のポリビニルアルコール付与シートを得た。【０１８１】
（極細繊維発現工程）
実施例１と同様にして、上記の繊維質基材用不織布から脱海シートを得た。【０１８２】
（ポリウレタン液調製工程）
実施例１と同様の水分散型ポリウレタン液を用いた。【０１８３】
（ポリウレタン付与工程）
実施例１と同様にして、ポリウレタン付与シートを得た。【０１８４】
（ポリビニルアルコール除去工程）
実施例１と同様にして、ポリビニルアルコール除去シートを得た。【０１８５】
（半裁・起毛・染色・還元洗浄工程）
実施例１と同様にして、シート状物を得た。【０１８６】
得られたシート状物の表面外観は良好で、柔軟な風合いを有し、耐摩耗性も良好であった。【０１８７】
［実施例８］
（繊維質基材用不織布形成工程）
実施例６と同様にして、繊維質基材用不織布を得た。【０１８８】
（ポリビニルアルコール水溶液調製工程）
実施例７と同様にして、ポリビニルアルコール水溶液を得た。【０１８９】
（ポリビニルアルコール付与工程）
実施例７のポリビニルアルコール水溶液を用いたこと以外は実施例６と同様にして、繊維質基材用不織布の繊維質量に対するポリビニルアルコールの付着量が１５質量％のポリビニルアルコール付与シートを得た。【０１９０】
（極細繊維発現工程）
実施例１と同様にして、脱海シートを得た。【０１９１】
（ポリウレタン液調製工程）
実施例１と同様の水分散型ポリウレタン液を用いた。【０１９２】
（ポリウレタン付与工程）
実施例１と同様にして、ポリウレタン付与シートを得た。【０１９３】
（ポリビニルアルコール除去工程）
実施例１と同様にして、ポリビニルアルコール除去シートを得た。【０１９４】
（半裁・起毛・染色・還元洗浄工程）
実施例６と同様にして、シート状物を得た。【０１９５】
得られたシート状物の表面外観は良好で、柔軟な風合いを有し、耐摩耗性も良好であった。【０１９６】
［比較例１］
（繊維質基材用不織布形成工程）
実施例１と同様の繊維質基材用不織布を用いた。【０１９７】
（ポリビニルアルコール水溶液調製工程）
ポリ酢酸ビニルから得られたけん化度９８％、ｒｒｒ組成存在比率１４．１％、重合度４００のポリビニルアルコールを準備した。それを２５℃の水に添加し、９０℃まで昇温後、２時間攪拌しながら９０℃を保持して、固形分１０質量％の水溶液に調製し、ポリビニルアルコール水溶液を得た。【０１９８】
（ポリビニルアルコール付与工程）
上記のポリビニルアルコール水溶液を用いたこと以外は実施例１と同様にして、繊維質基材用不織布の繊維質量に対するポリビニルアルコールの付着量が３０質量％のポリビニルアルコール付与シートを得た。【０１９９】
（極細繊維発現工程）
実施例１と同様にして、上記の繊維質基材用不織布から脱海シートを得た。【０２００】
（ポリウレタン液調製工程）
実施例１と同様の水分散型ポリウレタン液を用いた。【０２０１】
（ポリウレタン付与工程）
実施例１と同様にして、ポリウレタン付与シートを得た。【０２０２】
（ポリビニルアルコール除去工程）
実施例１と同様にして、ポリビニルアルコール除去シートを得た。【０２０３】
（半裁・起毛・染色・還元洗浄工程）
実施例１と同様にして、シート状物を得た。【０２０４】
得られたシート状物は、ポリビニルアルコールがアルカリ水溶液や水分散型ポリウレタン液に一部溶解したことによって均一な付与状態とならず、表面外観は繊維の分散状態が悪く、立毛の緻密感がない不良であり、風合いは硬いものであった。【０２０５】
［比較例２］
（繊維質基材用不織布）
実施例６と同様にして、繊維質基材用不織布を得た。【０２０６】
（ポリビニルアルコール水溶液調製）
比較例１と同様にして、ポリビニルアルコール水溶液を得た。【０２０７】
（ポリビニルアルコール付与）
比較例１のポリビニルアルコール水溶液を用いたこと以外は実施例６と同様にして、繊維質基材用不織布の繊維質量に対するポリビニルアルコールの付着量が１５質量％のポリビニルアルコール付与シートを得た。【０２０８】
（極細繊維発現工程）
実施例１と同様にして、脱海シートを得た。【０２０９】
（ポリウレタン液調製工程）
実施例１と同様の水分散型ポリウレタン液を用いた。【０２１０】
（ポリウレタン付与工程）
実施例１と同様にして、ポリウレタン付与シートを得た。【０２１１】
（ポリビニルアルコール除去工程）
実施例１と同様にして、ポリビニルアルコール除去シートを得た。【０２１２】
（半裁・起毛・染色・還元洗浄工程）
実施例６と同様にして、シート状物を得た。【０２１３】
得られたシート状物は、ポリビニルアルコールがアルカリ水溶液や水分散型ポリウレタン液に一部溶解したことによって均一な付与状態とならず、表面外観は繊維の分散状態が悪く、立毛の緻密感がない不良であり、風合いは硬いものであった。【０２１４】
［比較例３］
（繊維質基材用不織布形成工程）
実施例１と同様の繊維質基材用不織布を用いた。【０２１５】
（ポリビニルアルコール水溶液調製工程）
ポリ酢酸ビニルから得られたけん化度９８％、ｒｒｒ組成存在比率１３．９％、重合度５００のポリビニルアルコールを準備した。それを２５℃の水に添加し、９０℃まで昇温後、２時間攪拌しながら９０℃を保持して、固形分１０質量％の水溶液に調製し、ポリビニルアルコール水溶液を得た。【０２１６】
（ポリビニルアルコール付与工程）
上記のポリビニルアルコール水溶液を用いたこと以外は実施例１と同様にして、繊維質基材用不織布の繊維質量に対するポリビニルアルコールの付着量が３０質量％のポリビニルアルコール付与シートを得た。【０２１７】
（極細繊維発現工程）
実施例１と同様にして、上記の繊維質基材用不織布から脱海シートを得た。【０２１８】
（ポリウレタン液調製工程）
実施例１と同様の水分散型ポリウレタン液を用いた。【０２１９】
（ポリウレタン付与工程）
実施例１と同様にして、ポリウレタン付与シートを得た。【０２２０】
（ポリビニルアルコール除去工程）
実施例１と同様にして、ポリビニルアルコール除去シートを得た。【０２２１】
（半裁・起毛・染色・還元洗浄工程）
実施例１と同様にして、シート状物を得た。【０２２２】
得られたシート状物は、ポリビニルアルコールがアルカリ水溶液や水分散型ポリウレタン液に一部溶解したことによって均一な付与状態とならず、表面外観は繊維の分散状態が悪く、立毛の緻密感がない不良であり、風合いは硬いものであった。【０２２３】
［比較例４］
（繊維質基材用不織布形成工程）
実施例１と同様の繊維質基材用不織布を用いた。【０２２４】
（ポリビニルアルコール水溶液調製工程）
ポリ酢酸ビニルから得られたけん化度９９％、ｒｒｒ組成存在比率１４．４％、重合度５００のポリビニルアルコールを準備した。それを２５℃の水に添加し、９０℃まで昇温後、２時間攪拌しながら９０℃を保持して、固形分１０質量％の水溶液に調製し、ポリビニルアルコール水溶液を得た。【０２２５】
（ポリビニルアルコール付与工程）
上記のポリビニルアルコール水溶液を用いたこと以外は実施例１と同様にして、繊維質基材用不織布の繊維質量に対するポリビニルアルコールの付着量が３０質量％のポリビニルアルコール付与シートを得た。【０２２６】
（極細繊維発現工程）
実施例１と同様にして、上記の繊維質基材用不織布から脱海シートを得た。【０２２７】
（ポリウレタン液調製工程）
実施例１と同様の水分散型ポリウレタン液を用いた。【０２２８】
（ポリウレタン付与工程）
実施例１と同様にして、ポリウレタン付与シートを得た。【０２２９】
（ポリビニルアルコール除去工程）
実施例１と同様にして、ポリビニルアルコール除去シートを得た。【０２３０】
（半裁・起毛・染色・還元洗浄工程）
実施例１と同様にして、シート状物を得た。【０２３１】
得られたシート状物は、ポリビニルアルコールがアルカリ水溶液や水分散型ポリウレタン液に一部溶解したことによって均一な付与状態とならず、表面外観は繊維の分散状態が悪く、立毛の緻密感がない不良であり、風合いは硬いものであった。【０２３２】
［比較例５］
（繊維質基材用不織布形成工程）
実施例１と同様の繊維質基材用不織布を用いた。【０２３３】
（ポリビニルアルコール水溶液調製工程）
ポリ酢酸ビニルから得られたけん化度８８％、ｒｒｒ組成存在比率１４．２％、重合度５００のポリビニルアルコールを準備した。それを２５℃の水に添加し、９０℃まで昇温後、２時間攪拌しながら９０℃を保持して、固形分１０質量％の水溶液に調製し、ポリビニルアルコール水溶液を得た。【０２３４】
（ポリビニルアルコール付与工程）
上記のポリビニルアルコール水溶液を用いたこと以外は実施例１と同様にして、繊維質基材用不織布の繊維質量に対するポリビニルアルコールの付着量が３０質量％のポリビニルアルコール付与シートを得た。【０２３５】
（極細繊維発現工程）
実施例１と同様にして、上記の繊維質基材用不織布から脱海シートを得た。【０２３６】
（ポリウレタン液調製工程）
実施例１と同様の水分散型ポリウレタン液を用いた。【０２３７】
（ポリウレタン付与工程）
実施例１と同様にして、ポリウレタン付与シートを得た。【０２３８】
（ポリビニルアルコール除去工程）
実施例１と同様にして、ポリビニルアルコール除去シートを得た。【０２３９】
（半裁・起毛・染色・還元洗浄工程）
実施例１と同様にして、シート状物を得た。【０２４０】
得られたシート状物は、ポリビニルアルコールがアルカリ水溶液や水分散型ポリウレタン液に一部溶解したことによって均一な付与状態とならず、表面外観は繊維の分散状態が悪く、立毛の緻密感がない不良であり、風合いは硬いものであった。【０２４１】
［比較例６］
（繊維質基材用不織布形成工程）
実施例１と同様の繊維質基材用不織布を用いた。【０２４２】
（ポリビニルアルコール水溶液調製工程）
実施例１と同様にして、ポリビニルアルコール水溶液を得た。【０２４３】
（極細繊維発現工程）
上記で得られた繊維質基材用不織布を９５℃の温度に加熱した濃度１０ｇ／リットルの水酸化ナトリウム水溶液に浸漬して１０分間処理を行い、海島型複合繊維の海成分を除去した脱海シートを得た。脱海シート表面の平均単繊維直径は、３μｍであった。【０２４４】
（ポリビニルアルコール付与工程）
上記の脱海シートに実施例１で得たポリビニルアルコール水溶液を含浸させた。それを１４０℃の温度で１０分間加熱乾燥を行い、脱海シートに対するポリビニルアルコールの付着量が３０質量％のポリビニルアルコール付与シートを得た。【０２４５】
（ポリウレタン液調製工程）
実施例１と同様の水分散型ポリウレタン液を用いた。【０２４６】
（ポリウレタン付与工程）
実施例１と同様にして、ポリウレタン付与シートを得た。【０２４７】
（ポリビニルアルコール除去工程）
実施例１と同様にして、ポリビニルアルコール除去シートを得た。【０２４８】
（半裁・起毛・染色・還元洗浄工程）
実施例１と同様にして、シート状物を得た。【０２４９】
得られたシート状物の表面外観は良好で、柔軟な風合いを有していたが、摩耗減量は多めであった。【０２５０】
［比較例７］
（繊維質基材用不織布形成工程）
実施例１と同様の繊維質基材用不織布を用いた。【０２５１】
（ポリビニルアルコール水溶液調製工程）
実施例１と同様にして、ポリビニルアルコール水溶液を得た。【０２５２】
（ポリビニルアルコール付与工程）
実施例１と同様のポリビニルアルコール水溶液を用い、含浸後の絞りを調節してポリビニルアルコールの付着量を変更した以外は実施例１と同様にして、繊維質基材用不織布の繊維質量に対するポリビニルアルコールの付着量が５５質量％のポリビニルアルコール付与シートを得た。【０２５３】
（極細繊維発現工程）
実施例１と同様にして、上記の繊維質基材用不織布から脱海シートを得た。【０２５４】
（ポリウレタン液調製工程）
実施例１と同様の水分散型ポリウレタン液を用いた。【０２５５】
（ポリウレタン付与工程）
実施例１と同様にして、ポリウレタン付与シートを得た。【０２５６】
（ポリビニルアルコール除去工程）
実施例１と同様にして、ポリビニルアルコール除去シートを得た。【０２５７】
（半裁・起毛・染色・還元洗浄工程）
実施例１と同様にしてシート状物を得た。得られたシート状物は、風合いは柔軟であったが、ポリビニルアルコールが多すぎたためにポリウレタンによる繊維の把持が不十分で、表面外観は立毛が長すぎて不良となり、また耐摩耗性は悪いものであった。【０２５８】
各実施例および比較例の試験条件およびシート状物の評価結果を、表１に示す。【０２５９】
【表１】
2019244862.tif 000004
【０２６０】
実施例１〜８で得られたシート状物は、脱海工程や水分散型ポリウレタン付与工程におけるポリビニルアルコールの水への溶解や脱落が抑えられていたため、繊維とポリウレタンの間に適度な空隙を有して把持されているため、いずれも表面外観は良好で、柔軟な風合いを有し、耐摩耗性も良好であった。一方、比較例１〜５で得られたシート状物は、脱海工程や水分散型ポリウレタン付与工程におけるポリビニルアルコールの水への溶解や脱落が発生したため、繊維とポリウレタンの直接的な把持が多くなったため、風合いは硬いものとなった。また表面外観も繊維の分散状態が悪く、緻密感もなく、不良であった。比較例６と７で得られたシート状物は、製造途中での繊維とポリビニルアルコールの接着が多く、繊維とポリウレタンの把持が弱くなったことから耐摩耗性は悪いものとなった。
【産業上の利用可能性】
【０２６１】
本発明により得られるシート状物は、家具、椅子および壁材や、自動車、電車および航空機などの車輛室内における座席、天井および内装などの表皮材として非常に優美な外観を有する内装材、シャツ、ジャケット、カジュアルシューズ、スポーツシューズ、紳士靴および婦人靴等の靴のアッパー、トリム等、鞄、ベルト、財布等、およびそれらの一部に使用した衣料用資材、ワイピングクロス、研磨布およびＣＤカーテン等の工業用資材として好適に用いることができる。
【国際調査報告】
2019244862.tif 000005
2019244862.tif 000006
2019244862.tif 000007